(57)【特許請求の範囲】
【請求項１】
エマルジョン樹脂に整泡剤と架橋剤を添加して機械発泡させた発泡エマルジョン樹脂（１１）を、ニット様の基布（１０ａ）にコーティングし、このコーティング層（１１）に、上記基布（１０ａ）より伸縮性が小さい布帛（１０ｂ）を、その織り目に上記発泡エマルジョン樹脂（１１）が食い込むように重ね合わせ、該コーティング層（１１）を加熱架橋してなる羽毛の抜け防止生地。
【請求項２】
上記布帛（１０ｂ）は、ストレッチ織り、またはガーゼ織りである請求項１に記載の羽毛の抜け防止生地。
【請求項３】
上記整泡剤の添加量が樹脂固形分１００重量部に対し２乃至５重量部であり、架橋剤を３乃至５重量部を添加してなる請求項１または２に記載の羽毛の抜け防止生地。
【請求項４】
上記エマルジョン樹脂（１１）は、アクリル共重合エマルジョン、アクリル酸エステルの共重合物エマルジョン、エチレン酢酸ビニルエマルジョン、ウレタン樹脂エマルジョン、合成ゴムラテックスの中から選ばれた一つまたは二以上を混合調製されたものである請求項１から３のいずれかに記載の羽毛の抜け防止生地。
【請求項５】
上記基布（１０ａ）にコーティングされた発泡エマルジョン樹脂（１１）の表面をスクレイパーで削いで発泡を開口させた後、上記布帛（１０ｂ）をその織り目に上記発泡エマルジョン樹脂（１１）が食い込むように重ね合わせ、該コーティング層（１１）を加熱架橋してなる請求項１から４のいずれかに記載の羽毛の抜け防止生地。
【発明の詳細な説明】
【０００１】
【発明の属する技術分野】
この発明は、羽毛の抜け出し防止処理を施した生地に関する。
【０００２】
【従来の技術】
羽毛ふとんやダウンジャケットは、その内部に包み込んだ羽毛が、縫い目や生地の小さい孔から抜け出てくるため、それを防止するために生地に種々のコーティングを施している。
【０００３】
このようにコーティングを施した生地では通気性が悪く、体温で温められた空気が循環しないため温度分布がわるくなり、身体に接している部分は温かいが、そうでない部分は冷たいという状態になり、また、通気性が悪いため長時間使用していると蒸れてくる。
【０００４】
一方、通気性を良くするために織り目を大きくしたり、コーティングを薄くすると羽毛が抜け出してくる。
【０００５】
本発明者は、上記問題を解決するために特願２０００−２６０７４２号で「エマルジョン樹脂に整泡剤を添加して機械発泡させた発泡エマルジョン樹脂を、ニット様の基布にコーティングし、これを加熱乾燥させてなる羽毛の抜け防止生地」を提案した。
【０００６】
【発明が解決しようとする課題】
上記提案は、通気性は従来の生地の５〜１０倍でありながら、生地の織り目や縫い目から羽毛が抜け出さない点で、顧客から一定の評価を得たが、ニット様の基布の伸縮性が大きいため繰り返し使用しているうちにコーティング層が疲労して羽毛の抜け出しが見られることが判明した。
【０００７】
そこで、この発明は上記問題を克服し、通気性が良好で繰り返し使用していてもコーティング層が疲労せず、羽毛が抜け出さない生地を提供することを課題とする。
【０００８】
【課題を解決するための手段】
上記課題を解決するためにこの発明は、エマルジョン樹脂に整泡剤、架橋剤を添加して機械発泡させた発泡エマルジョン樹脂を、ニット様の基布にコーティングし、このコーティング層に上記基布より伸縮性が小さい布帛を、その織り目に上記発泡エマルジョン樹脂が食い込むように重ね合わせ、上記コーティング層を加熱架橋させてなり、上記布帛は、ストレッチ織り、またはガーゼ織りとし、上記整泡剤の添加量が樹脂固形分１００重量部に対し２乃至５重量部であり、架橋剤を３乃至５重量部を添加してなる構成としたものである。
この構成において、上記基布にコーティングされた発泡エマルジョン樹脂の表面をスクレイパーで削いで発泡を開口させた後、上記布帛をその織り目に上記発泡エマルジョン樹脂が食い込むように重ね合わせ、該コーティング層を加熱架橋してなるものとし得る。
【０００９】
上記の如く構成するこの発明に係る羽毛の抜け防止生地は、通気性では、従来の羽毛ふとん用生地にくらべて５〜１０倍であり、しかも、通気性が良好でありながら生地の全面から、あるいは縫い目からでも羽毛の抜けが認められず、長期間の使用によりコーティング層が疲労することもない。
【００１０】
この発明の構成において、整泡剤の添加量が上記範囲未満では、気泡の大きさがばらついて緻密で微細な気泡が得られない。上記範囲を越えると発泡が抑制されすぎて所望の通気性が得られなくなる。
【００１１】
また、架橋剤の添加量が上記範囲未満では気泡の形状が固定されず、長期間使用しているうちに通気性が低下し、上記範囲を越えると架橋が進みすぎ柔軟性が損なわれ感触が悪くなる。
【００１２】
上記の如く構成するこの発明の羽毛の抜け防止生地は、適度の柔軟性を有する１００μ乃至３００μの緻密な微細気泡層をもっており、気泡と気泡との界面が複雑に入り組んで羽毛の抜けを防止する効果を発揮する。
【００１３】
また、通気性の試験をしたところ、この発明に係る生地は従来の羽毛ふとん用生地に較べて５〜１０倍の通気性を持っていることを確認した。
【００１４】
また、肌触りの感触も適度の柔軟性と十分な通気性があるので、蒸れることがなく良好な肌触りと感触が得られ、長期間の使用によりコーティング層が疲労することもない。
【００１５】
【発明の実施の形態】
次にこの発明の実施形態を図面を参照しながら説明する。図１はニットの基布１０a に発泡エマルジョン樹脂１１をコーティングし、このコーティング層に経糸５０本／２５．４ｍｍ、緯糸６５本／２５．４ｍｍのガーゼ１０b を重ね合わせ、この布帛１０b の織り目に上記発泡エマルジョン樹脂を食い込ませて加熱架橋してなる生地１２の断面を示す。
【００１６】
なお、ここでガーゼに発泡エマルジョン樹脂１１をコーティングし、ニットを重ね合わせるようにしてもよい。
【００１７】
上記エマルジョン樹脂は、アクリル共重合エマルジョン、アクリル酸エステルの共重合物エマルジョン、エチレン酢酸ビニルエマルジョン、ウレタン樹脂エマルジョン、合成ゴムラテックス等を使用することができ、好ましくは常温で柔らかいか、やや硬く、弾力性に富んだ樹脂を選択使用する。
【００１８】
アクリル酸エステル樹脂においてはガラス転移温度が−３０℃乃至２５℃の範囲のものが好ましく、アクリル酸とメチルアクリレート、エチルアクリレート、アクリルアマイド、ブチルアクリレート、スチレン、メチルメタアクリレート、メタクリル酸、ブチルメタアクリレート等との共重合物を使用することができる。
【００１９】
整泡剤としては、アニオン活性剤、またはシリコン系のものが使用でき、その添加量はエマルジョン樹脂（固形分）１００重量部に対し２乃至５重量部の範囲とする。
【００２０】
増粘剤としては、水溶性糊剤、ヒドロキシエチルセルローズ、カルボキシメチルセルローズ、あるいはアンモニア増粘形のポリアクリル酸エステル、あるいは活性剤系のポリエチレングリコールジステアレートなどが使用でき、機械発泡させた発泡エマルジョン樹脂の粘度が１０００乃至２００００ cpsになるように調整する。
【００２１】
また、コーティングされた発泡エマルジョン樹脂が加熱乾燥炉を通過する間に架橋反応を起し適度の柔軟性を有するものとするために３乃至５重量部の架橋剤を添加する。架橋剤としては、水溶性のメチロールメラミン、ノンホルマリンの要求があるときはカルボジイミド系、アリジリン系、（エチレンイミン系）を使用できる。
【００２２】
【実施例】
実施例の発泡エマルジョン樹脂は、下記成分を表１に従い配合したものである。
【００２３】
記
Ａ：アクリル系樹脂エマルジョン（大日本インキ化学工業株式会社製、商品名ディクナールＫ−２５０５＝アクリル酸エステル共重合体）
Ｂ：アクリル−ウレタン系樹脂エマルジョン（大日本インキ化学工業株式会社製、商品名パラボンド２Ａ−８００７＝アクリル酸アルキル・アクリロニトリル・カルボン酸共重合体エマルジョン、ポリウレタンエマルジョン）
Ｃ：整泡剤（大日本インキ化学工業株式会社製、商品名ディクナールＭ−４０）
Ｄ：増粘剤（大日本インキ化学工業株式会社製、商品名ディクナールＭＸ）
Ｅ：増粘剤（アンモニア水）
Ｆ：架橋剤（大日本インキ化学工業株式会社製、商品名フィクサーＣ）
【００２４】
【表１】
0003940004.tif 000002
【００２５】
上記のように配合し、これを高速攪拌機に投入し、空気と粘度調整剤を注入しながら高速攪拌して発泡率が約２倍、粘度３０００ cpsの発泡エマルジョン樹脂を調整した。
【００２６】
上記発泡エマルジョン樹脂１１を、図２のコーティング機１３を走行する基布１０a に供給し、ドクターナイフ１４を調整して１０μｍ乃至５０μｍの厚さにコーティングし、このコーティング層に経糸５０本／２５．４ｍｍ、緯糸６５本／２５．４ｍｍのガーゼ１０b を重ね合わせてロール１５で押圧して織り目に発泡エマルジョン樹脂１１を食い込ませ、１５０℃に調整した加熱乾燥炉１６を通過する間（通過時間５分）に架橋反応を起こさせて本発明の生地１２を得る。
【００２７】
上記のようにして得た生地の通気性と、従来から用いられてきた生地の通気性とを比較試験した結果を表２に示す。
【００２８】
【表２】
0003940004.tif 000003
【００２９】
次に、上記生地により図３の羽毛ふとん１７とダウンジャケット１８を製作し、これを折り畳み−広げる動作１０００回、押し縮め−引き延ばし動作１０００回繰り返したが生地全面と縫い目から羽毛の抜けが認められなかった。一方、従来品は、縫い目の部分から羽毛が抜け出してきた。
【００３０】
【発明の効果】
以上説明したようにこの発明によれば、通気性が良好で、肌触り感触もよく、しかも過酷な使用状態を想定した試験でもコーティング層の疲労がなく、羽毛の抜け出しは認められず、羽毛ふとんやダウンジャケットなどの製品の使い心地を低下させることなく、耐用年数を大幅に延長させることとなった。
【図面の簡単な説明】
【図１】この発明に係る羽毛抜け出し防止生地の拡大断面図
【図２】この発明の生地を生産するコーティング機の概略説明図
【図３】（ａ）この発明に係る生地を用いた羽毛ふとんの断面図
（ｂ）この発明に係る生地を用いたダウンジャケットの斜視図
【符号の説明】
１０a   基布
１０b   ガーゼ
１１  発泡エマルジョン樹脂
１２  生地
１３  コーティング機
１４  ドクターナイフ
１５  ロール
１６  加熱乾燥炉
１７  羽毛ふとん
１８  ダウンジャケット
１９a ，１９b   サプライ
２０  コーター
２１  冷却機
２２  テイクアップ
【図１】
0003940004.tif 000004
【図２】
0003940004.tif 000005
【図３】
0003940004.tif 000006